平均すると少なくとも2つの官能基を有する、イソシアネート基含有成分と、平均すると少なくとも2つの官能基を有する、活性水素基含有成分との反応生成物を含む組成物であって、生分解性であり、22°C以下では固体であり、かつ、37°Cかつ相対湿度100では感圧性接着特性を有する、組成物。活性水素基に対するイソシアネート基の比が約11である、請求項1記載の組成物。イソシアネート基含有成分が、リジンジイソシアネート及びその誘導体、リジントリイソシアネート及びその誘導体、ならびにそれらの組み合わせからなる群より選択される、請求項1記載の組成物。活性水素基含有成分が一官能性活性水素基含有反応物を含む、請求項1記載の組成物。活性水素基含有成分が、ヒドロキシル基含有反応物、アミン基含有反応物、チオール基含有反応物、カルボン酸基含有反応物、及びそれらの組み合わせからなる群より選択される、請求項1記載の組成物。活性水素基含有成分がヒドロキシル基含有反応物を含む、請求項1記載の組成物。活性水素基含有成分が二官能性水素基含有反応物を含む、請求項1記載の組成物。活性水素基含有成分が、一官能性水素基含有反応物及び二官能性水素基含有反応物を含む、請求項1記載の組成物。活性水素基含有成分が、三官能性水素基含有反応物を含む、請求項1記載の組成物。活性水素基含有成分が、一官能性水素基含有反応物及び三官能性水素基含有反応物を含む、請求項1記載の組成物。活性水素基含有成分が、二官能性水素基含有反応物及び三官能性水素基含有反応物を含む、請求項1記載の組成物。活性水素基含有成分が、一官能性水素基含有反応物、二官能性水素基含有反応物、及び三官能性水素基含有反応物を含む、請求項1記載の組成物。活性水素基含有成分が、ポリエステルポリオール、ポリエーテルポリオール、及びそれらの組み合わせからなる群より選択される、請求項1記載の組成物。活性水素基含有成分が、C3~C10炭化水素のヒドロキシアルキル誘導体を含む、請求項1記載の組成物。活性水素基含有成分がトリメチロールプロパンを含む、請求項14記載の組成物。活性水素基含有成分がヒドロキシアルキルアミンを含む、請求項1記載の組成物。活性水素基含有成分がトリエタノールアミンを含む、請求項16記載の組成物。活性水素基含有成分が、グリセロールまたはそのアルコキシル化誘導体を含む、請求項1記載の組成物。触媒をさらに含む、請求項1記載の組成物。反応生成物が、本質的に粘着性のウレタンポリマーである、請求項1の組成物。粘着剤をさらに含む、請求項1記載の組成物。粘着剤が、アビエチン酸、ショ糖安息香酸エステル、及びそれらの組み合わせからなる群より選択される、請求項21記載の組成物。生分解性であり、22°C以下では固体であり、かつ、37°Cかつ相対湿度100では感圧性接着特性を有する組成物を形成するために、平均すると少なくとも2つの官能基を有する、イソシアネート基含有成分と、平均すると少なくとも2つの官能基を有する、活性水素基含有成分とを反応させる工程を含む、組成物を作成する方法。イソシアネート基含有成分を、少なくとも2つの官能基を有する第一の活性水素基含有反応物と反応させ、未反応イソシアネート基を有するウレタン反応生成物を形成する工程;及び該ウレタン反応生成物を、第二の活性水素基含有反応物と反応させる工程を含む、請求項23記載の方法。第二の活性水素基含有反応物が、一官能性活性水素基含有反応物を含む、請求項24記載の方法。請求項1記載の組成物をポリマーメッシュまたはフィルムに塗布し、感圧性接着剤付メッシュまたはフィルムを形成する工程及び該感圧性接着剤付メッシュまたはフィルムを、該組成物を介して生物組織に接着させる工程を含む、ポリマーメッシュまたはフィルムを生物組織に接着させる方法。請求項1記載の組成物を生物組織に適用する工程及びポリマーメッシュまたはフィルムを、該組成物を介して生物組織に接着させる工程を含む、ポリマーメッシュまたはフィルムを生物組織に接着させる方法。詳細な説明本発明の組成物は、平均すると少なくとも2つの官能基を有する、イソシアネート基含有成分と、平均すると少なくとも2つの官能基を有する、活性水素基含有成分との反応生成物を含む。本発明の組成物は生分解性であり、22°C以下では固体であり、37°Cかつ相対湿度100では感圧性接着特性を有する。本発明の組成物は、粘着性を永続し得るか、または組成物がゆっくり硬化する間の期間は感圧特性を示しうる。粘着性が永続する組成物は、本質的に未反応のイソシアネート基がなく、したがって湿気硬化型ではない。一方、ゆっくりと硬化する組成物は遊離イソシアネート基を有し、たとえゆっくりであっても組成物の硬化が可能となる。イソシアネート基含有成分は、平均すると少なくとも2つのイソシアネート官能基を有しており、少なくとも3つであってもよい。平均なる用語には、イソシアネート基含有成分が、上記要約で説明されたように、異なる官能性を有するイソシアネートを含む複数のタイプのイソシアネートを含有できることが反映されている。好適なイソシアネートには、アミノ酸及びアミノ酸誘導体由来のものが含まれる。特定の例には、リジンジイソシアネートLDI及びその誘導体、並びにリジントリイソシアネートLTI及びその誘導体が含まれる。ジペプチド誘導体が使用されてもよい。例えばリジンは、他のアミノ酸と、ジペプチドの形態で結合しうる。活性水素基含有成分は、一種または複数種の活性水素基含有反応物を含む。成分は、平均すると少なくとも2つの官能基を有する。再び、平均なる用語には、活性水素基含有成分が、上記要約で説明されたように、異なる官能性を有する反応物を含む複数のタイプの活性水素基含有反応物を含有できるという事実が反映されている。例えば、活性水素基含有成分は、一官能性、二官能性、および三官能性の水素基含有反応物の組み合わせを含みうる。好適な活性水素基含有成分の例には、ヒドロキシ官能基成分、アミン官能基成分、チオール官能基成分、カルボン酸官能基成分、及びそれらの組み合わせが含まれる。いくつかの態様において、官能基のいくつかまたは全ては、第一級の基でありうる。単一の反応物は、複数のタイプの活性水素基を含んでいてもよい。活性水素基の数および型を含む、活性水素基含有成分の個々のメンバーは、組成物の望ましいレオロジー及び親水性に基づいて選択される。活性水素基含有成分は概して、組成物の親水性、つまり組成物の組織への付着能力を最適化するように選択される。好適な活性水素基含有成分の一つのクラスには、ポリエステルポリオール、ポリエーテルポリオール、及びそれらの組み合わせが含まれる。グリセロール、ジグリセロール、エリスリトール、ペンタエリスリトール、キシリトール、アラビトール、フシトール、リビトール、ソルビトール、マンニトール、及びそれらの組み合わせから選択される、多官能性アルコールも好適である。これらのアルコールいずれかのヒドロキシアルキル誘導体及びエステル、例えばエトキシレート化ペンタエリスリトールも好適である。好ましい一官能性アルコールの例には、2-メチルプロパノールが含まれる。他のクラスの好適な活性水素基含有成分は、C3~C10カルボン酸またはジカルボン酸のヒドロキシアルキル誘導体、及びC3~C10炭化水素のヒドロキシアルキル誘導体例えば、トリメチロールプロパンを含む。活性水素基含有成分は、また、ヒドロキシアルキルアミン、ジ、トリ、またはテトラアルキレングリコールまたはそれらの組み合わせであってもよい。活性水素基含有成分は、荷電基及び非荷電基例えば、アルキル基を含みうる。また、糖類例えば、グルコース、フルクトース、スクロース、またはラクトース、オリゴ糖、多糖、それらのエステル、及びそれらの組み合わせから選択される、ヒドロキシル化化合物も好適である。本発明の組成物は、一つまたは複数の触媒、粘着剤、安定化剤、またはそれらの組み合わせをさらに含んでもよい。好適な触媒の例には、三級アミン例えば、脂肪族三級アミン及び有機金属化合物例えば、ビスマス塩及びジルコニウムキレートが含まれる。特定の例には、14ジアゾビシクロ222オクタンDABCO、22ジモルホリンジエチルエーテル、ビスマス-2-エチルヘキサノエート、及びそれらの組み合わせが含まれる。ポリウレタンポリマーは本来、粘着性である。しかしながら、組成物の粘着を調整するのに望ましい場合には粘着剤が添加されてもよい。有用な粘着剤の例には、アビエチン酸及びショ糖安息香酸エステルが含まれる。好適な安定化剤の例には、抗酸化剤例えば、BHT及びBHA、水捕捉剤例えば、ハロゲン化アシルおよびハロゲン化アリール、並びに無水物、ブレンステッド酸等が含まれる。本発明の組成物は、単一容器反応において反応物を一緒にする一段階反応、または、反応物が順次反応する多段階反応のいずれかで調製されうる。例えば、第一段階では、活性水素基のイソシアネート基に対する比が1未満例えば約06~約085の場合に、イソシアネートと一種または複数種の多官能性活性水素含有反応物とを反応させて、未反応のイソシアネート基を有する中間体ウレタン生成物を形成してもよい。これらのイソシアネート基は、その後、追加の活性水素反応物多官能性、一官能性、またはそれらの組み合わせと反応する。いずれの場合でも、反応は、溶媒、希釈剤、及び/または安定化剤の存在下で行われうる。トリメチロールプロパン、分子量530と2000のポリカプロラクトンジオール、ジクロロメタン、ネオデカン酸ビスマス、ジメチルスルホキシドDMSO、ジメチルエタノールアミンDMEA、2-メチルプロパノール2MP、及びメタンスルホン酸MSAを、AldrichChemicalCoから入手し、そのまま使用した。リジンエチルエステルジイソシアネートは、SAFCから受け取り、さらなる精製なしに使用した。感圧性接着剤合成を始める前に、ネオデカン酸ビスマス/DMSO溶液を01gmLの濃度に調製した。実施例1トリメチロールプロパンと、プロピレングリコールまたはポリカプロラクトンのいずれかとを、リジンジイソシアネートと反応させた。OHNCO比は0577~0754の範囲であり、より高い値は、より高い分子量材料をもたらした。得られたウレタンオリゴマーは未反応のイソシアネート基を有しており、その後、低分子量の活性水素基含有反応物2メチルプロパノール、エタノールアミン、または、NNジメチルエタノールアミンと反応させて残りのイソシアネート基をエンドキャップし、感圧性接着性組成物を作成した。実施例2感圧性接着特性を有する組成物を、二段階反応で調製した。第一段階の反応における、NCO基のOH基に対する比は、130であった。平均PCl分子量は、約640であった。第一段階反応の後に存在するフリーのイソシアネート基のうち、約32が第二段階においてDMEAでキャップされており、21が2MPでキャップされていた。第二段階後に得られた生成物は、従って、いくらかのフリーのイソシアネート基を含んでいた。第一段階TMP14g、PCl530511g、及びPCl2000161g161ミリモル相当のOHを、DCM20mLと、単一相が得られるまで還流で混合した。系の温度は37°Cにセットされており、その後、撹拌しながら1084μLのビスマス溶液を添加した。この時点で、LDI675mLを添加したところ、フラスコの温度が上昇した。温度を37°Cまで冷却したのち、1626μLビスマス溶液を添加した。第二段階:90分の時点で、DMEA513μL及びビスマス溶液30μLを添加した。30分後、2MP315μLを添加し、さらに3時間、混合物を撹拌した。続いて、DCM5mL及びMSA343μLを20mLバイアルに添加し、10分間穏やかに撹拌した。この溶液をその後、上記混合物に添加した。減圧下でDCMを取り除き、本発明の組成物を産生した。組成物の張力特性は、以下のように測定した。組成物約05gを、ポリエステル手術用メッシュの、10cm×25cm小片中の25×4cm部分に塗布し、一端は組成物がない状態にした。組成物はDCMに溶解し、メッシュをこの溶液に浸漬した。DCMは、減圧下で取り除かれた。得られた組成物は、室温では、固体で、滑らかで、非粘着性であった。一方、豚のテスト材料の25cm×4cm一片を、ステンレス鋼小片の一端に、シアノアクリレート接着剤を用いて糊付けした。接着剤-メッシュ構造物をその後、このブタの材料に適用し、37°Cかつ100相対湿度のインキュベーターに2時間置いた。この間組成物は、粘着性を含む感圧特性が進展し、その後硬化した。上記の組み立てユニットを張力試験装置Mark10のグリップに固定し、最高強度1mm分のクロスヘッド速度で試験した。最高強度は、典型的には、1520Nの範囲にあった。実施例3組成物の特性は、制御された手法で変えることができる。例えば、OHNCO比を12~16の間で変えると、低い値の時は、弾性が高いものの軟化温度が高い組成物が産生され、高い値の時は、低温での粘着性が高いまま弾性の減少した組成物が産生された。PClの平均分子量を変えることは、PCl530とPCl2000の相対量を変えることによって達成された。平均分子量が大きい場合、軟化温度が高くなった。反応の第二段階におけるイソシアネート基のキャップに関しては、2MPに対し相対的に多いDMEAを使用すると、より親水性の感圧性接着剤が産生された。第二段階後にイソシアネート基の一部をキャップしていない状態にしておくと、37°Cかつ100RHで、時間と共にゆっくり硬化した組成物が産生されたが、この組成物は完全に硬化する前に、この条件下で感圧性接着特性を有していた。一方、第二段階で全てのイソシアネート基をキャップすると、粘着性が永続する組成物が産生された。本発明の多くの態様を述べてきた。しかし、本発明の主旨及び範囲から外れることなく種々の改良がなされうることが理解されるであろう。したがって、他の態様も特許請求の範囲の範囲内にある。